(57)【要約】  本発明はディスプレイの分野に関係する。  本発明の対象の一つは電界放出ディスプレイ用の基材を製造するためのガラス組成であり、これは光源Ｄ６５の下での全体的な透過率ＴＬ（Ｄ６５）を有し、２．８ｍｍのガラス厚の場合に測定すると、この値が４５〜８０％で変化し、そして好ましくは７２％又はそれより小さく、かつこのガラス組成は以下の色座標によって定義される青−灰色着色を有する：          ａ＊＝−４〜＋１、好ましくは−２〜０；及び          ｂ＊＝−６〜＋３、好ましくは−２〜０。  得られた基材は都合よく１０Ｃｄ／ｍ２未満の反射輝度（Ｒ）を有する。【選択図】なし【特許請求の範囲】
【請求項１】
ディスプレイ用、特に電界放出ディスプレイパネル用の基材を製造するための、ソーダライムシリケートタイプのガラス組成物であって、該組成物の光源Ｄ６５の下での透過係数（ＴＬＤ６５）が４５〜８０％で変化し、そして好ましくは７２％に等しいか又はそれより小さく、（２．８ｍｍのガラス厚の場合の測定値）、及び該組成物は以下の色座標によって定義される青−灰色着色を有する：
ａ＊＝−４〜＋１、好ましくは−２〜０；及び
ｂ＊＝−６〜＋３、好ましくは−２〜０
ことを特徴とする、ガラス組成物。
【請求項２】
該組成物が１０Ｃｄ／ｍ２未満、好ましくは８Ｃｄ／ｍ２未満の反射輝度（Ｒ）を有することを特徴とする、請求項１に記載された組成物。
【請求項３】
該組成物が５３０℃を超える、そして都合よく５７０℃を超える歪み点を有することを特徴とする、請求項１又は２のいずれかに記載された組成物。
【請求項４】
熱膨張係数α２０−３００が７５〜９５×１０−７Ｋ−１であり、好ましくは８４×１０−７Ｋ−１未満であることを特徴とする、請求項１〜３のいずれか１項に記載された組成物。
【請求項５】
該組成物がガラス母材及び着色剤を形成するための好適な構成要素を含み、前記構成要素が以下の質量比率で存在することを特徴とする、請求項１〜４のいずれか１項に記載された組成物：
ＳｉＯ２          ５３〜７５％
Ａｌ２Ｏ３          ０〜１０％
ＺｒＯ２            ０〜  ８％
Ｎａ２Ｏ            ２〜  ８％
Ｋ２Ｏ              ０〜１０％
Ｌｉ２Ｏ            ０〜  ２％
ＣａＯ              ０〜１２％
ＭｇＯ              ０〜  ９％
ＳｒＯ              ０〜１２％
ＢａＯ              ０〜１２％。
【請求項６】
該組成物が、着色剤として、ＣｏＯ及びＮｉＯを組合せたものを以下の質量比率で含むことを特徴とする、請求項５に記載された組成物：
ＣｏＯ            １０〜１５０ｐｐｍ、好ましくは３０〜１００ｐｐｍ
ＮｉＯ            ３０〜８００ｐｐｍ、好ましくは１００〜６００ｐｐｍ
ＮｉＯ／ＣｏＯ    ５未満。
【請求項７】
ＮｉＯ／ＣｏＯ比率が４未満であり、好ましくは２より大きいことを特徴とする、請求項６に記載された組成物。
【請求項８】
該組成物が、着色剤として、ＣｏＯ及びＣｒ２Ｏ３を組合せたものを以下の質量比率で含むことを特徴とする、請求項５に記載された組成物：
ＣｏＯ            ２０〜１５０ｐｐｍ、好ましくは３０〜１００ｐｐｍ
Ｃｒ２Ｏ３        ３０〜４００ｐｐｍ、好ましくは４０〜３００ｐｐｍ。
【請求項９】
該組成物が、着色剤として、Ｎｄ２Ｏ３及びＣｒ２Ｏ３を組合せたものを以下の質量比率で含むことを特徴とする、請求項５に記載された組成物：
Ｎｄ２Ｏ３        ０．５〜３％、好ましくは０．５〜２％
Ｃｒ２Ｏ３        ４０〜５００ｐｐｍ、好ましくは５０〜４００ｐｐｍ。
【請求項１０】
特に溶融金属浴にガラスを浮かせる（フロート）ことにより得たガラスリボンを切断したガラスシートから、ディスプレイ用、特に電界放出ディスプレイ用の基材を製造するために、請求項１〜９のいずれか１項に記載されたガラス組成物を使用する方法。
【請求項１１】
該基材がプラズマディスプレイの前面を形成することを特徴とする、請求項１０に記載された使用方法。
【請求項１２】
ディスプレイパネル、特に電界放出ディスプレイパネルであって、該ディスプレイパネルはプラズマガスの混合物を含む空間によって分離された二つのガラス基材を有し、該基材の少なくとも一つが請求項１〜９のいずれか１項に記載された組成物のガラスでできたガラスからなることを特徴とする、ディスプレイパネル。
【請求項１３】
該基材が前面を形成することを特徴とする、請求項１２に記載されたディスプレイパネル。
【発明の詳細な説明】
【技術分野】
【０００１】
本発明はディスプレイパネルの分野に関係し、そして特に電界放出ディスプレイパネルの前面を形成することを目的としたガラス基材に関係する。
【背景技術】
【０００２】
しかしながらこのような用途に限定することなく、本発明は、プラズマディスプレイパネルのような電界放出タイプのディスプレイパネルを使用してイメージ（影像）を表示するために使用する基材に関連して、特に記載される。
【０００３】
プラズマディスプレイパネルは概して二つのガラス板、より一般的には「基材」と呼ばれる、から創られ、これはプラズマガス（Ｎｅ、Ｘｅ、Ａｒ）の混合物が閉じこめられた空間によって分離されている。後方の基材の内側面は蛍光体が備えられ、二つの基材の間のプラズマ放電を被るプラズマガス混合物が放射する紫外線によってこの蛍光体が励起し、蛍光体が可視光を発する。この可視光から創られたイメージが前方の基材を通じて投影される。
【０００４】
この光の放射は、ディスプレイパネルの前方の基材を通過する８００〜１２５０ｎｍの赤外光も伴う。この（赤外）光は、リモートコントロール手段のような、赤外線によって制御される近くの装置の動作を妨げることがある。
【０００５】
ガス混合物がネオンを含む場合、赤外線と同時に５９０ｎｍの強いオレンジの光も生じる。このオレンジの光は観察者の眼にも不愉快なものであり、そしてまた青及び緑の色と干渉して色あせているように感じられ、そして赤色と干渉して鮮明さが低減するようである。
【０００６】
さらに、全ての電気的装置と同じように、プラズマディスプレイはアドレス指定方式（「ドライバー」と呼ばれる）を有し、これはマイクロコンピューター、携帯電話等のようなデバイスと干渉を生じやすい電磁波を生む。
【０００７】
前述の望ましくない光の伝播に関係する不利益を制限するために、電磁シールドをもたらすための、透明でありかつ金属化した構造を、及び光学的フィルタとして作用し、オレンジの色をカットしかつ良好な色の演出を確実なものにする構造を、ディスプレイの前方の基材に対して、適用するのが通常である。
【０００８】
このような基材は例えば国際公開第ＷＯ−Ａ−２００４／０１６０５３号に記載されている。これは、電磁シールドエレメント（金属線又は薄い金属膜）を覆いそして少なくとも一つのオレンジフィルターとして作用する無機顔料又は有機染料を含む二つのプラスチックシートからできた組立品である。この組立品は周囲を固定することによってディスプレイからある距離を隔てた適当な位置に保持されてもよく、又はそれ（組立品）は接着剤によって前方の基材のガラスに直接適用されてもよい。
【０００９】
一般に、前方の基材はより良好な衝撃強度を有するように強化ガラスから作られ、そしてその外面（これは最終的な配置において観察者に直面する）は都合よく反射防止コーティングでコートされる。
【００１０】
しかしながら、ディスプレイの或る特性は完全には満足できるものではないことが分かっている。特に、ディスプレイが強く照らされた環境にあるとき、かなりの割合の入射光はディスプレイの前面に反射され、これがイメージを拡散透過の場合に不鮮明とする。したがってイメージのコントラスト及び輝度の両方を改善する要求が存在する。
【００１１】
これらの欠点を是正するための解決策は既に知られている。
【００１２】
国際公開第ＷＯ−Ａ−９９／２６２６９号において、前方の基材は、色度及び透過率を微調整するために、ネオジム酸化物Ｎｄ２Ｏ３及び場合によりニッケル酸化物ＮｉＯ及び／又はコバルト酸化物ＣｏＯを含むソーダライムシリケートガラスからなる。
【００１３】
米国特許第ＵＳ−Ａ−５  ８８８  ９１７号において、前方の基材は１．５〜３．５ｍｍ厚のときに４００〜７００ｎｍの波長域で少なくとも８７％の分光透過率を有する。ある実施態様により、ガラスは０．０２％未満のＦｅＯ及び少なくとも一つの以下の酸化物：コバルト酸化物（０〜１５０ｐｐｍ）、ニッケル酸化物（０〜１２００ｐｐｍ）を含む。
【００１４】
しかしながらこのディスプレイの能力では高品質のイメージを強い光の条件下で得ることはできないようである。
【００１５】
さらに、国際公開第ＷＯ−Ａ−２００４／０１６０５３号で前述した構造を有するディスプレイパネル（ここでは接着剤が使用される）から得たイメージは持続性の品質を有さず、そして時間がたつと品質が劣化する傾向がある。イメージの品質の低下は、運転条件下のディスプレイの温度上昇の影響下にある接着剤の経年劣化に起因するようである。この経年劣化は光透過性及び／又は色を変化させる。
【発明の開示】
【発明が解決しようとする課題】
【００１６】
本発明の目的は、イメージが高コントラスト及び高輝度を伴って表示されることを可能にする基材を製造するためのガラス組成物を提案することであり、その品質は時間が経っても劣化せず、そしてその基材は赤外及びオレンジの電磁波を制限することを目指した通常の処理をうけることができるものである。
【００１７】
本発明の目的は、従来のソーダライムシリケートガラスに対するのと同様の条件下で、フロートプロセス（溶融ガラスが溶融金属浴に浮かべられるプロセス）によってこの基材の製造を可能とするガラス組成物を提供することでもある。
【課題を解決するための手段】
【００１８】
電界放出ディスプレイパネル用の基材を製造するためのソーダライムシリケートタイプのガラス組成物であって、前記組成物の光源Ｄ６５の下での全透過係数（ＴＬＤ６５）が４５〜８０％で変化し、そして好ましくは７２％に等しいか又はそれより小さく、（２．８ｍｍのガラス厚の場合の測定値）、及び該組成物は以下の色座標によって定義される青−灰色着色を有する：
ａ＊＝−４〜＋１、好ましくは−２〜０；及び
ｂ＊＝−６〜＋３、好ましくは−２〜０
このガラス組成物による本発明によって、これらの目的は達成される。
【発明を実施するための最良の形態】
【００１９】
好ましくは、本発明によるガラス組成物は、１０Ｃｄ／ｍ２に等しいかまたはそれ未満及び都合よく８Ｃｄ／ｍ２未満である光反射率又は反射輝度（Ｒ）を有する。
【００２０】
好ましくは、本発明によるガラス組成物が５３０℃を超える、そして都合よく５７０℃を超える歪み点を有する。
【００２１】
また好ましくは、ガラス組成物が７５〜９５×１０−７Ｋ−１であり、好ましくは８４×１０−７Ｋ−１未満である熱膨張係数α２０−３００を有する。
【００２２】
より正確には、本発明によるガラス組成物は、その組成物がガラス母材及び着色剤を形成するための好適な構成要素を含むこと、を特徴とする、
【００２３】
本発明による組成物からできたガラス母材は以下の構成要素を、以下の質量比率で含む：
ＳｉＯ２          ５３〜７５％
Ａｌ２Ｏ３          ０〜１０％
ＺｒＯ２            ０〜  ８％
Ｎａ２Ｏ            ２〜  ８％
Ｋ２Ｏ              ０〜１０％
Ｌｉ２Ｏ            ０〜  ２％
ＣａＯ              ０〜１２％
ＭｇＯ              ０〜  ９％
ＳｒＯ              ０〜１２％
ＢａＯ              ０〜１２％。
【００２４】
好ましくは、このガラス母材は以下を含む：
ＳｉＯ２          ５７〜７５％、好ましくは６８％より多く
Ａｌ２Ｏ３          ０〜  ７％、好ましくは１〜６％
ＺｒＯ２            ２〜  ７％、好ましくは２．５〜４．５％
Ｎａ２Ｏ            ２〜  ６％、好ましくは３〜５％
Ｋ２Ｏ              ２〜１０％、好ましくは５〜９％
Ｌｉ２Ｏ            ０〜  １％、好ましくは０．５％未満
ＣａＯ              ２〜１１％、好ましくは５〜１１％
ＭｇＯ              ０〜  ４％、好ましくは０〜２％
ＳｒＯ              ２〜  ９％、好ましくは５〜９％
ＢａＯ              ０〜  ９％、好ましくは０〜５％。
【００２５】
第一の実施態様により、このガラス組成物は、着色剤として、ＣｏＯ及びＮｉＯを組合せたものを以下の質量比率で含む：
ＣｏＯ            １０〜１５０ｐｐｍ、好ましくは３０〜１００ｐｐｍ
ＮｉＯ            ３０〜８００ｐｐｍ、好ましくは１００〜６００ｐｐｍ
ＮｉＯ／ＣｏＯ    ５未満。
【００２６】
この組成物は、僅かに青い色合いの特に都合のよい中間色を有しそして比較的中程度の光透過係数及び反射輝度を有するガラスを得ることを可能にする。少なくとも５０ｐｐｍのＣｏＯ及び２００ｐｐｍのＮｉＯの両方を含むこの組成物は特に、７２％未満の光透過係数及び８Ｃｄ／ｍ２に等しいか又はそれ未満である反射輝度を得ることを可能とする。
【００２７】
上記で定義したガラス組成物は他の着色剤をさらに含んでもよく、その結果ガラスの色及び光透過率（ＴＬＤ６５）を微調整することが可能となる。一例として、クロム酸化物Ｃｒ２Ｏ３、マンガン酸化物ＭｎＯ２、ネオジム酸化物Ｎｄ２Ｏ３、バナジウム酸化物Ｖ２Ｏ５、鉄酸化物（Ｆｅ２Ｏ３及びＦｅＯ）及び／又はエルビウム酸化物Ｅｒ２Ｏ３、及びセレンＳｅについて言及されてもよい。これらの着色剤の総含有率は３％、好ましくは１％、を超えない。
【００２８】
好ましくは、ＮｉＯ／ＣｏＯ質量比率は４に等しいか又はそれ未満であり、そして都合よく２より大きい。
【００２９】
第二の実施態様において、このガラス組成物は着色剤としてＣｏＯ及びＣｒ２Ｏ３を組合せたものを以下の質量比率で含む：
ＣｏＯ            ２０〜１５０ｐｐｍ、好ましくは３０〜１００ｐｐｍ
Ｃｒ２Ｏ３        ３０〜４００ｐｐｍ、好ましくは４０〜３００ｐｐｍ。
【００３０】
この実施態様によるガラス組成物は、ガラスの色及び光透過率（ＴＬＤ６５）を調整するために、他の着色剤をさらに含んでもよい。一例として、ニッケル酸化物ＮｉＯ、マンガン酸化物ＭｎＯ２、ネオジム酸化物Ｎｄ２Ｏ３、バナジウム酸化物Ｖ２Ｏ５、鉄酸化物（Ｆｅ２Ｏ３及びＦｅＯ）及び／又はエルビウム酸化物Ｅｒ２Ｏ３、及びセレンＳｅについて言及されてもよい。これらの着色剤の総含有率は３％、好ましくは１％、を超えない。
【００３１】
第三の実施態様により、このガラス組成物が着色剤として、Ｎｄ２Ｏ３及びＣｒ２Ｏ３を組合せたものを以下の質量比率で含む：
Ｎｄ２Ｏ３        ０．５〜３％、好ましくは０．５〜２％
Ｃｒ２Ｏ３        ４０〜５００ｐｐｍ、好ましくは５０〜４００ｐｐｍ。
【００３２】
上記で定義したガラス組成物は他の着色剤をさらに含んでもよく、これによりガラスの色及び光透過率（ＴＬＤ６５）が微調整されることが可能となる。言及されてもよい例は以下を含む：ニッケル酸化物ＮｉＯ、コバルト酸化物ＣｏＯ、マンガン酸化物ＭｎＯ２、バナジウム酸化物Ｖ２Ｏ５、鉄酸化物（Ｆｅ２Ｏ３及びＦｅＯ）及び／又はエルビウム酸化物Ｅｒ２Ｏ３、及びセレンＳｅ。これらの着色剤の総含有率は１％、好ましくは０．５％、を超えない。
【００３３】
本発明によるガラス組成物は、従来のソーダライムシリケートガラスの製造において使用されるのと同様の温度で、溶解されそしてフロートプロセスの標準的な条件下でガラスリボンに変形（convert)されることができるという、利点を特に有する。
【００３４】
これらの組成物において、ＳｉＯ２は不可欠な役割を果たす。本発明の文脈の中で、この含有率は７５％を超えてはならない；これを超えると、そのバッチの溶融は高い温度を必要とし、そしてさらにこのガラスの熱膨張係数が過度に低くなる。５３％より下の場合、このガラスの安定性及び歪み点は不十分である。
【００３５】
Ａｌ２Ｏ３は安定化の役割を果たす。これはガラスの歪み点が上昇されることを可能とし、及びこれは、特に塩基性媒体において、化学的抵抗性を改善する。高温で粘性が受容れられないほど大幅に増加することを防ぐために、及び熱膨張係数の過度の減少を防ぐために、Ａｌ２Ｏ３のパーセンテージは都合よく１０％、好ましくは７％、そしてさらに好ましくは６％、を超えない。
【００３６】
ＺｒＯ２も安定化剤として働く。これはガラスの化学的抵抗性を改善し、そして歪み点を上昇させるのに役立つ。８％を超えると、失透の危険性が高まりそして熱膨張係数は減少する。この酸化物は溶融が困難であるけれども、ＳｉＯ２及びＡｌ２Ｏ３と同程度には高温でのガラスの粘性を上昇させないので、有利である。
【００３７】
一般に、本発明によるガラス組成物の溶融は、酸化物ＳｉＯ２、Ａｌ２Ｏ３、ＺｒＯ２の合計も７５％であるか又はそれ未満に留まれば、受容れ可能限界の範囲内に留まる。「受容れ可能限界」という用語は、１００ポアズの粘性ηに対応するガラス温度が１５５０℃、そして好ましくは１５１０℃を超えないことを意味すると理解される。
【００３８】
Ｎａ２Ｏ及びＫ２Ｏは上記で与えられた制限の範囲内で融点及び高温での粘性を保つ。これらは熱膨張係数も制御する。Ｎａ２Ｏ及びＫ２Ｏの総含有率は概して少なくとも８％に等しく、好ましくは少なくとも１０％に等しい。１５％を超えると、歪み点は過度に低くなる。原則としてＫ２Ｏ／Ｎａ２Ｏ質量比率は少なくとも１に等しく、好ましくは少なくとも１．２に等しい。
【００３９】
ガラス組成物にフラックス（融剤）としてＬｉ２Ｏを、２％までであってよいが好ましくは１％及び都合よく０．５％を超えない含有率で、組み込むことも可能である。原則としては、この組成物はＬｉ２Ｏを含まない。
【００４０】
アルカリ土類金属酸化物ＣａＯ、ＭｇＯ、ＳｒＯ及びＢａＯはガラス融点及び高温でのガラスの粘性を降下させる効果を有する。それらはまた概して歪み点を上昇させる。これらの酸化物の総含有率は概して少なくとも１５％に等しい。２５％を超えると、失透の危険性がフロートプロセス条件と適合しなくなる。
【００４１】
ガラスの光学的品質を損なう硫酸バリウム（ＢａＳＯ４）結晶の生成を制限するために、概して１２％未満の、ＢａＯ含有率は好ましくは９％未満でありそしてさらに好ましくは５％未満である。好ましくは、このガラス中のＢａＯ含有量はバッチ材料の不可避的な不純物に相当する。
【００４２】
ＳｒＯは歪み点を上昇させるのに役立ちそしてガラスの化学的抵抗性を増加する。その含有率は好ましくは９％未満である。
【００４３】
本発明によるガラス組成物は、溶融されそして従来のソーダライムシリケートガラス組成物のためのフロートプロセスの条件下で溶融金属浴にガラスを浮かせる（フロート）ことによってガラスリボンに変形されることができる。
【００４４】
ディスプレイパネル用の基材を、特に前面として、形成するために、ガラスリボンはその後適当な寸法に切断される。
【実施例】
【００４５】
以下の例は本発明を説明するが、本発明を限定するものではない。
【００４６】
表１に示したガラス母材及び着色剤を含むガラス組成物を作製した。
【００４７】
例１〜１３及び１５のガラス母材は以下の構成要素を、以下の質量百分率で含んでいた：
ＳｉＯ２            ６８．５％
Ａｌ２Ｏ３            ０．７％
Ｎａ２Ｏ              ４．５％
Ｋ２Ｏ                ５．５％
ＣａＯ              １０．０％
ＳｒＯ                ７．０％
ＺｒＯ２              ３．８％。
【００４８】
各組成物を白金るつぼに置きそして１５００℃で溶融した。溶融したガラスをカーボンのテーブルに置きそしてシートを形成した。このシートを６０分間６５５℃の炉で焼きなましをした。シートは５０×５０×２．８ｍｍを測って標本に切断し、その後これを磨いた。以下のパラメータをこの標本について測定した：
−光源Ｄ６５の下での全体の光透過係数（ＴＬＤ６５）及び、３８０〜７８０ｎｍで統合した色座標ａ＊及びｂ＊。Ｃ．Ｉ．Ｅ．（１９３１）比色標準観察者を用いてこの計算を行った；及び
−反射輝度（Ｒ）（Ｃｄ／ｍ２）。不透明な支持体に載せたガラス標本に対して、携帯用の分光光度計（ミノルタ  ＣＭ−２６００ｄ）を、空いている面に設置しガラスと接触するようにした。この分光光度計は光源及び検知器を備えられ、これで反射光を測定した。
【００４９】
例１１〜１３及び１５は、前述のガラス母材を含むが本発明による着色剤を組合せたものは含まないガラス組成物の比較例である。
【００５０】
比較例１４は電界放出ディスプレイ用のガラス基材に対応し、そのガラス母材は以下の構成要素を、以下の質量百分率で含む：
ＳｉＯ２          ５８．００％
Ａｌ２Ｏ３          ６．７５％
Ｎａ２Ｏ            ４．１０％
Ｋ２Ｏ              ６．４０％
ＣａＯ              ４．９５％
ＭｇＯ              ２．００％
ＳｒＯ              ７．０５％
ＢａＯ              ８．００％
ＺｒＯ２            ２．９５％。
【００５１】
本発明による組成物はガラスシートを得ることを可能とし、そのガラスシートの歪み点及び熱膨張係数はディスプレイパネル基材として使用することに適合し、これは既知の基材（例１４）よりも良好なイメージコントラスト及び良好なイメージ輝度をもたらす。
【００５２】
ＣｏＯ及びＮｉＯの両方を含むガラス組成物（例４〜９）は、ＣｏＯ及びＮｉＯを含まない（例１１）組成物又はそれらの一方のみを含む組成物（例１２及び１３）よりも、ＴＬＤ６５及び係数Ｒの点で良好な特性を有する。
【００５３】
同様に、Ｎｄ２Ｏ３及びＣｒ２Ｏ３の両方を含む組成物（例１０）はＮｄ２Ｏ３のみを含む組成物（例１５）よりも良好な特性を有する。
【００５４】
【表１】
2008515758.tif 000002
【手続補正書】
【提出日】平成19年9月14日(2007.9.14)
【手続補正１】
【補正対象書類名】特許請求の範囲
【補正対象項目名】全文
【補正方法】変更
【補正の内容】
【特許請求の範囲】
【請求項１】
ディスプレイ用の基材を製造するための、ソーダライムシリケートタイプのガラス組成物であって、該組成物の光源Ｄ６５の下での透過係数（ＴＬＤ６５）が４５〜８０％で変化し（２．８ｍｍのガラス厚の場合の測定値）、及び該組成物は以下の色座標によって定義される青−灰色着色を有する：
ａ＊＝−４〜＋１；及び
ｂ＊＝−６〜＋３
ことを特徴とする、ガラス組成物。
【請求項２】
ディスプレイが電界放出ディスプレイパネルであることを特徴とする、請求項１に記載された組成物。
【請求項３】
光源Ｄ６５の下での透過係数（ＴＬＤ６５）が７２％に等しいか又はそれより小さい
ことを特徴とする、請求項１又は２のいずれかに記載された組成物。
【請求項４】
青−灰色着色が以下の色座標によって定義される：
ａ＊＝−２〜０；及び
ｂ＊＝−２〜０
ことを特徴とする、請求項１〜３のいずれか１項に記載された組成物。
【請求項５】
該組成物が１０Ｃｄ／ｍ２未満の反射輝度（Ｒ）を有することを特徴とする、請求項１〜４のいずれか１項に記載された組成物。
【請求項６】
反射輝度（Ｒ）が８Ｃｄ／ｍ２未満であることを特徴とする、請求項５に記載された組成物。
【請求項７】
該組成物が５３０℃を超える歪み点を有することを特徴とする、請求項１〜６のいずれか１項に記載された組成物。
【請求項８】
歪み点が５７０℃を超えることを特徴とする、請求項７に記載された組成物。
【請求項９】
熱膨張係数α２０−３００が７５〜９５×１０−７Ｋ−１であることを特徴とする、請求項１〜８のいずれか１項に記載された組成物。
【請求項１０】
熱膨張係数α２０−３００が８４×１０−７Ｋ−１未満であることを特徴とする、請求項９に記載された組成物。
【請求項１１】
該組成物がガラス母材及び着色剤を形成するための好適な構成要素を含み、前記構成要素が以下の質量比率で存在することを特徴とする、請求項１〜１０のいずれか１項に記載された組成物：
ＳｉＯ２          ５３〜７５％
Ａｌ２Ｏ３          ０〜１０％
ＺｒＯ２            ０〜  ８％
Ｎａ２Ｏ            ２〜  ８％
Ｋ２Ｏ              ０〜１０％
Ｌｉ２Ｏ            ０〜  ２％
ＣａＯ              ０〜１２％
ＭｇＯ              ０〜  ９％
ＳｒＯ              ０〜１２％
ＢａＯ              ０〜１２％。
【請求項１２】
該組成物が、着色剤として、ＣｏＯ及びＮｉＯを組合せたものを以下の質量比率で含むことを特徴とする、請求項１１に記載された組成物：
ＣｏＯ            １０〜１５０ｐｐｍ
ＮｉＯ            ３０〜８００ｐｐｍ
ＮｉＯ／ＣｏＯ    ５未満。
【請求項１３】
ＣｏＯ及びＮｉＯを組合せたものが以下の質量比率であることを特徴とする、請求項１２に記載された組成物：
ＣｏＯ            ３０〜１００ｐｐｍ
ＮｉＯ            １００〜６００ｐｐｍ
ＮｉＯ／ＣｏＯ    ５未満。
【請求項１４】
ＮｉＯ／ＣｏＯ比率が４未満であることを特徴とする、請求項１２又は１３のいずれかに記載された組成物。
【請求項１５】
ＮｉＯ／ＣｏＯ比率が２より大きいことを特徴とする、請求項１４に記載された組成物。
【請求項１６】
該組成物が、着色剤として、ＣｏＯ及びＣｒ２Ｏ３を組合せたものを以下の質量比率で含むことを特徴とする、請求項１１に記載された組成物：
ＣｏＯ            ２０〜１５０ｐｐｍ
Ｃｒ２Ｏ３        ３０〜４００ｐｐｍ。
【請求項１７】
ＣｏＯ及びＣｒ２Ｏ３を組合せたものが以下の質量比率であることを特徴とする、請求項１６に記載された組成物：
ＣｏＯ            ３０〜１００ｐｐｍ
Ｃｒ２Ｏ３        ４０〜３００ｐｐｍ。
【請求項１８】
該組成物が、着色剤として、Ｎｄ２Ｏ３及びＣｒ２Ｏ３を組合せたものを以下の質量比率で含むことを特徴とする、請求項１１に記載された組成物：
Ｎｄ２Ｏ３        ０．５〜３％
Ｃｒ２Ｏ３        ４０〜５００ｐｐｍ。
【請求項１９】
Ｎｄ２Ｏ３及びＣｒ２Ｏ３を組合せたものが以下の質量比率であることを特徴とする、請求項１８に記載された組成物：
Ｎｄ２Ｏ３        ０．５〜２％
Ｃｒ２Ｏ３        ５０〜４００ｐｐｍ。
【請求項２０】
ディスプレイ用の基材を製造するために、請求項１〜１９のいずれか１項に記載されたガラス組成物を使用する方法。
【請求項２１】
ディスプレイ用の基材が、溶融金属浴にガラスを浮かせる（フロート）ことにより得たガラスリボンを切断したガラスシートから製造されることを特徴とする、請求項２０に記載された方法。
【請求項２２】
ディスプレイが電界放出ディスプレイであることを特徴とする、請求項２０又は２１のいずれかに記載された方法。
【請求項２３】
該基材がプラズマディスプレイの前面を形成することを特徴とする、請求項２０〜２２のいずれか１項に記載された使用方法。
【請求項２４】
ディスプレイパネルがプラズマガスの混合物を含む空間によって分離された二つのガラス基材を有し、該基材の少なくとも一つが請求項１〜１９のいずれか１項に記載された組成物でできたガラスからなることを特徴とする、ディスプレイパネル。
【請求項２５】
ディスプレイパネルが電界放出ディスプレイパネルであることを特徴とする、請求項２４に記載されたディスプレイパネル。
【請求項２６】
該基材が前面を形成することを特徴とする、請求項２４又は２５のいずれかに記載されたディスプレイパネル。
【国際調査報告】
2008515758.tif 000003
2008515758.tif 000004
2008515758.tif 000005
2008515758.tif 000006